질소 가스 도입 관 , 냉각관 을 구비 한 500 ㎖ 의 4 구 플라스크 에 탈 염수 50 ㎖, 6 ％ 폴리비닐 알코올 수용액 1 ㎖ 를 첨가 하 고 질소 를 도입 하 였 다 . 한편 , 4 - 클로 로 스티렌 5 . 10 g , 스티렌 3 . 84 g , 디 비닐 벤젠 ( 함유율 95 ％) 0 . 40 g 및 과산화벤조일 ( 함유율 75 ％) 0 . 08 g 을 용해 한 모노머 용액 을 조제 하 였 다 . 모노머 용액 을 상기 플라스크 에 넣 고 200 rpm , 실온 에서 30 분 교반 하 여 현탁액 을 형성 하 였 다 . 다음 으로 가열 하 여 80 ℃ 에서 8 시간 반응 시켰 다 . 생성 된 가교 공중 합체 구상 입자 를 충분히 수세 하 여 분산제 를 제거 한 후 , 105 ℃ 에서 5 시간 진공 건조 시켜 , 6 . 46 g 의 가교 공중 합체 구상 입자 를 얻 었 다 .